(57)【要約】【課題】  犬、猫などの愛玩動物と人が共同生活できる部屋が作れるような建材を提供する。【解決手段】  建材基材の表面に、硬化性軟質ないし半硬質ポリマーとコア／シェル構造を有する有機ポリマー粒子とを含む塗布組成物を塗布して、表面に微細な凹凸を有し、弾力性、自己修復性を有する塗膜を設けたことを特徴とする愛玩動物用建材。【選択図】  なし【特許請求の範囲】
【請求項１】
建材基材の表面に、硬化性軟質ないし半硬質ポリマーとコア／シェル構造を有する有機ポリマー粒子とを含む塗布組成物からなる塗膜を設けたことを特徴とする愛玩動物用建材。
【請求項２】
軟質ポリマーが合成ゴム、軟質ないし半硬質の合成ポリマーであることを特徴とする請求項１記載の建材。
【請求項３】
軟質ポリマーが（Ａ）数平均分子量が８００以上であるビスフェノールＡ型ビニルエステル樹脂と、（Ｂ）（アルコキシ）アルキル（メタ）アクリレート、アルキルポリアルキレングリコール（メタ）アクリレートおよびアルコキシポリアルキレングリコール（メタ）アクリレートからなる群より選ばれる少なくとも一種の（メタ）アクリル酸エステルモノマーとからなることを特徴とする請求項１記載の建材。
【請求項４】
コア／シェル構造を有する有機ポリマー粒子が、コア／シェル（コア：シェル）の体積比は９５：５〜３０：７０で、粒子径が０．５〜１００μｍ（ミクロン）の範囲の粒子であることを特徴とする請求項１記載の建材。
【請求項５】
塗布組成物１００質量％に対するコア／シェル・ポリマー粒子の配合量が、１０〜７０質量％であることを特徴とする請求項１記載の建材。
【請求項６】
硬化性軟質ないし半硬質ポリマーとコア／シェル構造を有する有機ポリマー粒子とを含むことを特徴とする愛玩動物用建材のための塗布組成物。
【発明の詳細な説明】
【技術分野】
【０００１】
本発明は、人間が快適に生活する上で必要な従来どおりの性能を有しながら、室内で人間と共生する犬などの動物も快適に過ごすことのできる建築物の仕上げ材に関するものである。
【背景技術】
【０００２】
従来、住宅の仕上げ材である床材やカウンター、腰壁などは、人間が快適に生活することを目的として性能が追求されてきた。
床材表面の滑り抵抗でいうと、人間の歩行という観点からして確立された指標Ｃ．Ｓ．Ｒ値が一般的に用いられており、適度に滑りかつ転倒しない程度に滑りにくい０．３〜０．５という滑り抵抗の床材が、一般的に流通している。
しかしこの数値は、人間が快適に歩行できると考えられる数値である。そのため、このような仕上げの床材などによる室内では、人と共に生活する必要のある介護犬や、室内でペットとして飼われる犬や猫などの動物にとっては快適な生活環境でないと思われる場合が多々ある。例えば、硬い表面仕上げの床材では、犬などは滑る、転倒する、またはひどい場合には股関節を脱臼するなどの問題を生じている。また、猫が飛び乗ろうとした梁やカウンターから滑り落ちるなどの現象が見られている。これらの現象は、室内で生活する犬、猫などのペットに精神的ストレスを与え、物を噛むとか放尿するなど好ましくない行動を起こさせている。
【０００３】
少子・高齢化に伴い介護犬や心を慰めるペットとの共生の要望が多くなってきており、これに対応できる建材が求められている。
上記の要望に応えるために、床材として室内に部分的にまたは全面に敷く特殊なタイルカーペットなど（特許文献１）が提案されているが、従来の床材と同様に施工できる人とペットに対応できる床材は知られていない。
【特許文献１】特開２００３−１４３９９０号公報
【発明の開示】
【発明が解決しようとする課題】
【０００４】
従来、人が同じ室内で犬、猫等の動物と共に暮らすことは一般的なことではなかったため、特殊なマットやタイルカーペットなどフロアーの一部に敷くための敷物などが用いられていた。このような敷物では、介護犬のように常に人がいる場所、すなわち居間や台所、トイレなどにも随伴する動物に対応することはできないという問題があった。
本発明は、従来建材の基材とされている無垢材、合板等の表面に塗布加工するだけで、人に違和感を与えることなく犬、猫等の動物にストレスを与えない建材であると共に、従来の建材と同様に切断、切削等をして床材、腰壁、梁等に使用できる建材を提供せんとするものである。
【課題を解決するための手段】
【０００５】
本発明者らは、床材、板壁材等の建材や家具等の木質材の塗布剤として適し、形成された塗膜が圧痕や擦り傷などに対して適度の弾力性を有し自己修復性のある塗布組成物であって、愛玩動物に対する居住性の良好な塗布組成物を求めて種々検討した結果、塗布組成物にコア／シェル構造を有する有機ポリマー粒子を配合することによって達成し得ることを見出して本発明を完成した。
【０００６】
本発明の愛玩動物用建材は、無垢材、合板等の建材基材の表面に、弾力性と復元性があり、所望により微細な凹凸面を有する塗膜を形成したことを特徴とするものである。
上記塗膜は、硬化性軟質ないし半硬質ポリマーからなる塗料にコア／シェル構造を有する有機ポリマー粒子を配合してなる塗布組成物を塗布することによって得られる。
したがって、本発明の愛玩動物用建材は、従来の建材用基材に上記塗布組成物を所要の厚さに塗布することによって得ることができる。
更に本発明は、硬化性軟質ないし半硬質ポリマーからなる塗料成分とコア／シェル構造を有する有機ポリマー粒子とを含む愛玩動物用塗布組成物に関するものである。
【発明の効果】
【０００７】
本発明は、圧痕、擦り傷等に対して自己復元性のある塗料に、コア／シェル構造を有する有機ポリマー粒子を添加し、該ポリマー粒子の添加量、コア／シェルの構成材質を調整することによって、人はもとより、犬、猫等の愛玩動物に対する居住性に優れた建材を得ることができる。
【発明を実施するための最良の形態】
【０００８】
本発明における塗料成分としての硬化性軟質ないし半硬質ポリマー（以下、硬化性ポリマーという）は、硬化したとき弾力性で復元性のある被膜が形成できるものが使用できる。例えば、合成ゴム、軟質ないし半硬質の合成ポリマーが使用でき、ウレタンゴム、ウレタン樹脂、アクリル樹脂、ビニル樹脂等の種々の有機ポリマーが挙げられ、これらは重合度や前記ポリマーを適当に組み合わせて共重合することによって所要の弾力性と復元性（自己修復性）を得ることができる。
【０００９】
塗料成分としては、例えば、特開２００４−３５１７１２号公報に記載の塗料が使用できる。この塗料は、（Ａ）数平均分子量が８００以上であるビスフェノールＡ型ビニルエステル樹脂と、（Ｂ）（アルコキシ）アルキル（メタ）アクリレート、アルキルポリアルキレングリコール（メタ）アクリレートおよびアルコキシポリアルキレングリコール（メタ）アクリレートからなる群より選ばれる少なくとも一種の（メタ）アクリル酸エステルモノマーと、（Ｃ）ラジカル重合開始剤とからなるものである。
この塗料において、（Ｂ）成分としての（メタ）アクリル酸エステルモノマーは（メタ）アクリロイル基以外の炭素原子数が６〜１２のものが好ましく、また、（メタ）アクリル酸エステルモノマーが、ホモポリマーのガラス転移温度が−２０℃以下のものと１２０℃以上のものとの混合物であるものが好ましい。
【００１０】
（Ｂ）成分の含有量は、塗料１００質量部に対して４０〜９０質量部、好ましくは６０〜８０質量部である。上記（Ｂ）成分の他に一般的に用いられているスチレン、α−メチルスチレン、アクリロニトリル、酢酸ビニル等のビニルモノマー、オリゴマーを併用することができる。
ラジカル重合開始剤としては、通常この種の分野で使用されている熱重合開始剤、光重合開始剤等が使用できる。
【００１１】
上記の塗料を合板等の木質基材の表面に塗布することによって、木質基材の表面に弾力性と復元力のある塗膜を得ることができるが、犬、猫等の動物による歩行時の爪の当り方や運動時の転倒や高所からの飛び降りなどの際に与える衝撃などの点で満足すべき結果を与えていなかった。特に、廊下などで介護犬が車椅子を引く場合や障害者を支える場合などのように動物に負荷の掛かる場合に好ましくない影響を与えている。
【００１２】
本発明では硬化性ポリマーからなる塗料にコア／シェル構造を有する有機ポリマー粒子（以下、コア／シェル・ポリマー粒子又は単にポリマー粒子という）を加えることによって、大きさの異なる犬や運動量の異なる犬や猫など、種々の動物に対応できる塗膜を形成でき、かつ、該塗膜を備えた建材を得ることができる。
コア／シェル・ポリマー粒子は、芯となるコア層とその外周を被覆又は外周に付着するシェル層とからなる。本発明では、コア材がゴム弾性を有する軟質ないし半硬質のゴム状ポリマーで、シェル部が半硬質ないし硬質のガラス状ポリマーからなるものが好ましい。具体的には、特開２０００−５３８４１号公報に記載の艶消剤としてのポリマー粒子などが使用できる。
コア／シェル・ポリマー粒子のコア部とシェル部の比は目的に応じて選択されるが、コア部に対してシェル部を大きくすると塗膜の弾力性が低下し、シェル部を小さくすると塗膜の弾力性と復元力、自己修復力が増加する。
【００１３】
本発明の場合、コア／シェルの構成ポリマーによって異なるが、コア／シェル（コア：シェル）の質量比は９５：５〜３０：７０の範囲で選択すると良い。好ましくは、８０：２０〜３５：６５の範囲である。
コア／シェル・ポリマー粒子の粒子径としては０．５〜１００μｍ（ミクロン）の範囲で選択・使用される。好ましくは、２〜８５μｍ、より好ましくは１０〜８０μｍ程度である。
本発明の塗布組成物１００質量％に対するコア／シェル・ポリマー粒子の配合量は、１０〜７０質量％、好ましくは１５〜７０質量％で、より好ましくは２０〜４５質量％である。
【００１４】
本発明の塗布組成物に加えるコア／シェル・ポリマー粒子の大きさ、配合量によって表面に微細な凹凸を有する塗膜を得ることができ、粒子の大きさを小さくすること、添加量を少なくすることで平滑面に近い塗膜を得ることができる。
本発明の塗布組成物には、コア／シェル・ポリマー粒子のほかに、通常塗布組成物に加えられる着色材、充填材等を加えることができる。
本発明の塗布組成物の塗布量は、塗料成分のポリマーの種類、コア／シェル・ポリマー粒子の特性、添加量とによって異なるが、３〜１０００μｍ（ミクロン）の範囲で選択され、好ましくは５〜５００μｍ、より好ましく５〜１００μｍ、特に１０〜３０μｍの範囲である。
【００１５】
本発明は上記塗布組成物を木質基材に塗布することによって達成されるため、被塗物となる木質基材は、合板、ファイバーボード、ストランドあるいはそれらの複合材料、無垢材、集成材など、いずれも使用できる。本発明の塗布組成物の塗布方法は、ローラコート、スプレーコートなどの常法によって行うことができる。
したがって、本発明の塗布組成物の塗布によって得られる建材は、床材、腰壁、幅木、カウンター、階段踏板、笠木、手摺りなどが例示される。
【実施例】
【００１６】
以下、本発明の実施例を説明するが、本発明はこれら実施例に限定されるものではない。
Ｉ．塗布組成物の調製
下記の各構成成分を混合攪拌して、本発明の塗布組成物を得た。
組成：
（Ａ）ビスフェノールＡ型ビニルエステル樹脂                       ４１質量部
（リポキシＶＲ−６０ 昭和高分子（株）製品、数平均分子量１９５０）
（Ｂ）ブトキシエチルアクリレート                                 ３２質量部
（Ｂ）モルホリンアクリレート                                     １５質量部
（Ｂ）フェノキシエチルアクリレート                               １０質量部
（Ｃ）ｔ−ブチルパーオキシ−２−エチルヘキサネート                 ２質量部
（Ｄ）コア／シェル・ポリマー粒子                            １０〜３０質量部
コア／シェル・ポリマー粒子は上記の範囲で添加量を変えた。コア／シェル比率が４０：６０で粒径約１０μｍのポリマー粒子を用いた。
【００１７】
II．テスト用床材の作成
上記塗布組成物を厚さ１５ｍｍの合板（３００×６００ｃｍ）の表面に厚さ３０μ（ミクロン）になるように刷け塗りし、高圧水銀灯による光照射によって硬化して表面に本発明の塗膜を有するテスト用の床材を得た。
【００１８】
III．テスト用床材のペット対応性
得られた床材について表面硬度、圧痕に対する復元力、Ｃ．Ｓ．Ｒ値及びペット（愛玩動物）対応性について測定した。Ｃ．Ｓ．Ｒ値は、試験規格ＢＳ−Ａ−００２に従った。
表面硬度は鉛筆硬度（試験規格ＢＳ−Ｂ−００１）で表し、復元性は７Ｈの鉛筆の先端を押し当てて生じた凹みが元に戻るか否かで判定した。
ペット対応性（１）は得られた床材を４枚敷いて周囲をフェンスで囲んだ広さ６００×１２００ｃｍの囲みのなかにペットを入れて２週間放飼し、その間の摂食度合と糞の状態を観察した。ペット対応性（２）は床材を１５°（度）の角度で傾斜させた状態での登坂性を判定した。
ペットは大型犬としてラブラドール犬と小型犬としてミニチュア・ダックスフント、及び猫を用いた。
なお、比較例１として前記塗布組成物でポリマー粒子を加えないものを塗布した床材、比較例２として市販の塗装床材（ウッドワン製；コンビットストライプオークＶ）を用いた。結果を表１に示す。
【００１９】
【表１】
2007020454.tif 000002
表中、実施例Ａはポリマー粒子の含量が１０質量部、Ｂは２０質量部、Ｃは３０質量部のものである。
復元性はほぼ元の状態に戻ったのを◎とした。対応性（１）は摂食量が減少したり、糞の状態が下痢等となった状態を×、いずれかが生じた状態を△、変化なしを◎とした。
対応性（２）は正常に登れなかった状態を×とした。比較例１では登れたが爪あとが残ったので×とした。猫に対する対応性（２）は床板を６０°に傾斜させて登坂させ爪あとの有無で判定した。実施例Ａ〜Ｃの床板は、猫が登るときに爪痕をつけても容易に元の表面状態に戻るため、猫の爪研ぎ板としても使用できる。
表１に示すとおり、本発明による床材はいずれもＣ．Ｓ．Ｒ値は従来の床材と同等で、かつペットに対する対応性も良好であり、人とペットの共生材として使用できる。
【００２０】
上記塗料成分に代えて市販の軟質アクリル樹脂塗料、及び、ポリウレタン塗料にそれぞれコア／シェル・ポリマー粒子を配合して同様に試験して同様の結果を得た。
本発明はコア／シェル・ポリマー粒子を添加することによって塗膜をペット対応性にできるため、犬、猫に限らず種々の動物のための床材、腰壁材、梁材,を作ることができ、これら建材を常法に従って加工して幅木、カウンター、窓枠等を作成することができる。
本発明は塗布組成物に加えるコア／シェル・ポリマー粒子を、その構成するポリマーの種類、粒径、配合量を選択することにより、形成される塗膜の表面を微細な凹凸面とすることで滑り特性も任意に変えることもでき、また、表面の硬度等を任意に調整できるので、建材に限らず犬小屋やペット用健康器具の作成にも利用できる。